(57)【特許請求の範囲】
【請求項１】
金属の前駆体として酸化銀粒子が用いられる、銀のナノ粒子分散物を調製する方法であって、
−（ａ）  式ＩＩＩ
【化２】
0006273301.tif 000010
［式中、
Ｌは置換されているか置換されていない線状または分枝状Ｃ2−Ｃ11アルキレン基であ
る］
に従う溶媒、並びに、
（ｂ）  式ＩＩ
Ｒ−ＣＯＯＨ
式ＩＩ
［式中、
Ｒは置換されているか置換されていないＣ2−Ｃ7アルキル、アルケニルまたはアルキニル基である］
に従うカルボン酸；
を含んでなる分散媒に、金属の前駆体を添加することにより、金属の前駆体の分散物または溶液を形成する工程、
−  金属の前駆体を還元剤で還元して、金属のナノ粒子を形成する工程、
−  金属のナノ粒子を沈殿させて、少なくとも１５重量％の金属のナノ粒子を含んでなる、極めて濃厚な金属のナノ粒子分散物を獲得する工程：
を含んでなる、上記方法。
【請求項２】
式ＩＩＩ中のＬが置換されているか置換されていないＣ3−Ｃ5アルキレン基である、請
求項１に従う方法。
【請求項３】
式ＩＩＩに従う溶媒が２−ピロリドン、４−ヒドロキシ−２−ピロリドン、δ−バレロラクタムおよびε−カプロラクタムから選択される、請求項１に従う方法。
【請求項４】
式ＩＩ中のＲがＣ4−Ｃ6  ｎ−アルキル基である、請求項１〜３のいずれかに従う方法。
【請求項５】
還元剤がヒドロキシルアミンまたはその誘導体である、請求項１〜４のいずれかに従う方法。
【請求項６】
沈殿させる工程の後に、少なくとも１回の洗浄工程が実施される、請求項１〜５のいずれかに従う方法。
【請求項７】
請求項１〜６のいずれかに規定されるような方法を使用して調製される、少なくとも１５重量％の金属のナノ粒子を含んでなる極めて濃厚な金属のナノ粒子分散物を、必要な添加剤と混合することにより、塗装用または印刷用流体を調製する方法。
【請求項８】
添加剤が、増粘剤、高沸点溶媒および湿潤剤から選択される、請求項７に従う塗装用または印刷用流体を調製する方法。
【請求項９】
増粘剤がセルロース誘導体である、請求項８に従う、塗装用または印刷用流体を調製する方法。
【請求項１０】
増粘剤がヒドロキシプロピルセルロースである、請求項９に従う、塗装用または印刷用流体を調製する方法。
【請求項１１】
高沸点溶媒がジエチレングリコール、１−メトキシ−２−プロパノールおよび２−ブトキシエタノールから選択される、請求項８〜１０のいずれかに従う、塗装用または印刷用流体を調製する方法。
【請求項１２】
請求項７〜１１のいずれかに規定される方法を使用して調製される印刷用または塗装用流体を、支持体上に適用する工程を含んでなり、その次に焼結工程が続く、金属の層またはパターンを調製する方法。
【請求項１３】
焼結工程が１５０℃以下の温度で実施される、請求項１２に従う金属の層またはパターンを調製する方法。
【発明の詳細な説明】
【技術分野】
【０００１】
本発明は、高い金属含量を有する金属のナノ粒子分散物を調製する方法、並びに、適度な硬化条件下で、著しく伝導率のパターンまたは塗膜がそれを使用して形成されることができる、これらの分散物から製造される印刷用および塗装用流体、に関する。
【背景技術】
【０００２】
ある金属のバルクの特性に比較される時に、このような金属のナノ粒子の独特な特性のために、過去数十年間、金属のナノ粒子を含む印刷用または塗装用流体における興味が増加してきた。例えば、金属のナノ粒子の融点は、粒度の低下とともに低下して、それらを印刷電子工学、電子化学的、光学的、磁気および生物学的適用に対して興味深いものにさせる。
【０００３】
例えば、インクジェット印刷またはスクリーン印刷により印刷することができ、または高速度で塗布することができる、安定で、濃厚な金属の印刷用または塗装用流体の生産は、それが低価格で電子装置の調製を可能にするために、極めて興味深い。
【０００４】
金属のナノ粒子は典型的には、非特許文献１に開示されたポリオール合成法により、ポリオール合成法の誘導体により、または様々な還元剤の存在下で金属塩のインサイチューの還元により調製される（非特許文献１参照）。このような方法は例えば、特許文献１、２、３および４、５、６、７、８、９、１０、１１、１２、１３および１４、１５、１６、１７および１８に開示されている（特許文献１〜１８参照）。
【０００５】
このようなポリオール合成において、しばしば、金属の前駆体または金属のナノ粒子を安定化するために、いわゆるキャッピング剤（ｃａｐｐｉｎｇ  ａｇｅｎｔｓ）が使用される。このようなキャッピング剤は通常、チオール（−ＳＨ）、カルボキシル（−ＣＯＯＨ）またはアミン（−ＮＨ）基のような官能基を含む。例えば特許文献１９は、ナノ粒子がポリビニルピロリドン（ＰＶＰ）のようなキャッピング物質によりキャップされるポリオール合成により製造される、金属のナノ粒子を含んでなる金属インクを開示している（特許文献１９参照）。
【０００６】
層の適用パターンの伝導率を誘発し／高めるために、支持体上に金属印刷用または塗装用流体を適用後に、高温における、硬化工程とも呼ばれる焼結工程が実施される。金属印刷用または塗布用流体の有機成分、例えばポリマーの分散剤またはキャッピング剤は、焼結効率、および従って層の適用パターンの伝導率、を低下する可能性がある。このため、有機成分を分解するために、しばしば、より高い焼結温度および、より長い焼結時間が必要とされる。
【０００７】
このような高い焼結温度は、比較的低いガラス遷移温度をもつポリエチレン・テレフタレート（ＰＥＴ）またはポリカーボネートのような、一般のポリマーフォイルと相入れない。従って、伝導率の層またはパターンを得るために必要な、焼結温度を低下することに興味がもたれる。
【０００８】
特許文献２０は、熱重量分析法（Ｔｈｅｒｍａｌ  Ｇｒａｖｉｍｅｔｒｉｃ  Ａｎａｌｙｓｉｓ）により測定されるように３００℃未満の温度で９５重量％の分解率をもつポリマーの分散剤を開示している（特許文献２０参照）。このようなポリマーの分散剤を含んでなる金属の印刷用または塗布用流体を使用することにより、焼結温度および時間を低下させることができると考えられる。双方とも２１−１２−２０１１に出願された特許文献
２１および２２において、焼結温度を更に低下させるために特許文献２０のポリマーの分散剤と組み合わせて、いわゆる焼結添加剤が使用されている（特許文献２１、２２、２０参照）。
【０００９】
０５−０５−２０１２に出願された特許文献２３は、分散媒が特定の溶媒、例えば、２−ピロリドンを含んでなることを特徴とする分散媒を含んでなる、金属のナノ粒子の分散物を開示している（特許文献２３参照）。分散媒としてこのような溶媒を使用する時は、安定な金属のナノ粒子の分散物を得るためにポリマーの分散物を必要としない。
【００１０】
金属のナノ粒子の分散物の欠点はしばしば、金属ナノ粒子のそれらの限定される含量である。従って、適当な塗布用または印刷用流体を調製するためにはしばしば、このような分散物に対して濃縮工程を実施することが必要である。更に、希釈された分散物を保存することはしばしば、安定性の問題をもたらす可能性がある。
【００１１】
特許文献２４は、銀の粒子上に吸着された、短鎖および長鎖のキャッピング剤を含む、銀のナノ粒子組成物の調製を開示している（特許文献２４参照）。該キャッピング剤は双方とも、特定の分子量をもつアニオンのポリ電解質である。
【００１２】
特許文献２５は、金属粒子の表面に結合し、そして凝集に対してそれらを安定化することができる、３〜７個の炭素を含むカルボン酸の存在下における、金属塩の化学的還元による金属ナノ粒子の合成法を開示している（特許文献２５参照）。その合成は水中で実施される。
【００１３】
特許文献２６は、銀の塩の粒子がカルボン酸を含む溶液中で還元される、カルボン酸安定化された銀のナノ粒子の製法を開示している（特許文献２６参照）。
【先行技術文献】
【特許文献】
【００１４】
【特許文献１】米国特許第２０１０１４３５９１号明細書
【特許文献２】米国特許第２００９１４２４８２号明細書
【特許文献３】米国特許第２００６０２６４５１８号明細書
【特許文献４】米国特許第２００８０２２０１５５号明細書
【特許文献５】欧州特許第２１４７７３３号明細書
【特許文献６】欧州特許第２１３９００７号明細書
【特許文献７】欧州特許第８０３５５１号明細書
【特許文献８】欧州特許第２０１２９５２号明細書
【特許文献９】欧州特許第２０３０７０６号明細書
【特許文献１０】欧州特許第１６８３５９２号明細書
【特許文献１１】欧州特許第１６６６１７号明細書
【特許文献１２】欧州特許第２１１９７４７号明細書
【特許文献１３】欧州特許第２０８７４９０号明細書
【特許文献１４】欧州特許第２０１０３１４号明細書
【特許文献１５】国際公開第２００８／１５１０６６号パンフレット
【特許文献１６】国際公開第２００６／０７６６０３号パンフレット
【特許文献１７】国際公開第２００９／１５２３８８号パンフレット
【特許文献１８】国際公開第２００９／１５７３９３号パンフレット
【特許文献１９】米国特許第８１９７７１７号明細書
【特許文献２０】欧州特許第Ａ２４６８８２７号明細書
【特許文献２１】欧州特許第Ａ１１１９４７９１．７号明細書
【特許文献２２】欧州特許第Ａ１１１９４７９０．９号明細書
【特許文献２３】欧州特許第Ａ１２１７０７７４．９号明細書
【特許文献２４】米国特許第２０１０／００８４５９９号明細書
【特許文献２５】米国特許第７９３１９４１号明細書
【特許文献２６】米国特許第２０１０／００９０１７９号明細書
【非特許文献】
【００１５】
【非特許文献１】Ｍａｔ．Ｃｈｅｍ．Ｐｈｙｓ．１１４，５４９−５５５
【発明の概要】
【００１６】
少なくとも１５重量％の金属のナノ粒子を含んでなる、濃厚な金属のナノ粒子分散物を調製する方法を提供することが本発明の目的である。
【００１７】
この目的は、請求項１に規定される方法により実現される。そこで金属の前駆体が金属のナノ粒子に転化される分散媒として、式Ｉに従う溶媒と、式ＩＩに従うモノカルボン酸とを使用することにより、それにより適度の焼結温度において、高伝導性パターンまたは塗膜を調製することができる、高度に濃縮された金属のナノ粒子分散物が得られることが見いだされた。
【００１８】
本発明の他の目的は、それにより、適度の硬化条件下で、極めて伝導率のパターンまたは塗膜を形成することができる、高度に濃厚な金属のナノ粒子分散物から、印刷用および塗膜用流体を調製することである。
【００１９】
この目的は、請求項９に規定される方法により実現される。得られる印刷用流体を使用して、適度な焼結温度において高伝導率をもつ金属パターンまたは層が、例えばスクリーン印刷により調製されることができる。
【００２０】
本発明の更なる利点および実施態様は、以下の説明および付属請求項から明白になると考えられる。
【発明を実施するための形態】
【００２１】
発明の詳細な説明
本発明に従う金属のナノ粒子分散物を調製する方法は、
−（ａ）  式Ｉ
【００２２】
【化１】
0006273301.tif 000002
【００２３】
［式中、
Ｒ1およびＲ2は場合により置換されていてもよいアルキル基を表し、
Ｒ1およびＲ2は環を形成することができる］
に従う溶媒、並びに
（ｂ）  式ＩＩ
Ｒ−ＣＯＯＨ
式ＩＩ
［式中、
Ｒは場合により置換されていてもよいＣ2−Ｃ7アルキル、アルケニルまたはアルキニル基である］
に従うカルボン酸；
を含んでなる分散媒に、金属の前駆体を添加することにより、金属の前駆体分散物または溶液を形成する工程、
−  金属の前駆体を還元剤で還元して、金属のナノ粒子を形成する工程、
−  金属のナノ粒子を沈殿させて、少なくとも１５重量％の金属のナノ粒子を含んでなる、濃厚な金属のナノ粒子分散物を獲得する工程：
を含んでなる。
【００２４】
式Ｉに従う溶媒および式ＩＩに従うカルボン酸の組み合わせ物を使用することにより、容易に再分散され、それにより高度に伝導率の層を調製することができる、金属のナノ粒子の、微細な、均質な沈殿物を得ることができることが認められた。可能な説明は、式Ｉに従う溶媒および式ＩＩに従うカルボン酸双方が、粒子の凝集の不在下でもたらすことができる金属の前駆体粒子および／または金属のナノ粒子を安定化するということであるかも知れない。式Ｉに従う溶媒は特に金属ナノ粒子を安定化し、他方、カルボン酸は金属の前駆体粒子を安定化するという指摘がある。
【００２５】
金属のナノ粒子
金属のナノ粒子は元素形態または合金形態の、１種以上の金属を含んでなる。金属は、好適には銀、金、銅、ニッケル、コバルト、モリブテン、パラジウム、白金、錫、亜鉛、チタン、クロム、タンタル、タングステン、鉄、ロジウム、イリジウム、ルテニウム、オスミウム、アルミニウムおよび鉛よりなる群から選択される。銀、銅、モリブテン、アルミニウム、金、銅またはそれらの組み合わせ物に基づく金属のナノ粒子が特に好適である。最も好適なものは銀のナノ粒子である。
【００２６】
用語「ナノ粒子」は、分散物調製の最終段階で２００ｎｍ未満の平均粒度をもつ分散粒子を表す。金属のナノ粒子は分散物調製の最終段階で、２００ｎｍ未満、好適には１００ｎｍ未満、より好適には５０ｎｍ未満、最も好適には３０ｎｍ未満の平均粒度をもつ。
【００２７】
カルボン酸
本発明の方法に使用される反応溶媒または分散媒は式ＩＩ
Ｒ−ＣＯＯＨ
式ＩＩ
［式中、
Ｒは場合により置換されていてもよいＣ2−Ｃ7アルキル、アルケニルまたはアルキニル基である］
に従うカルボン酸を含む。
【００２８】
Ｃ2−Ｃ7アルキル、アルケニルまたはアルキニル基は２〜７個の炭素原子を含む。
【００２９】
Ｒは好適には、場合により置換されていてもよいＣ2−Ｃ7アルキル基である。用語「アルキル」は、アルキル基中の炭素原子の各数に対して可能なすべての可変物、すなわち３個の炭素原子に対し：ｎ−プロピルおよびイソプロピル；４個の炭素原子に対し：ｎ−ブチル、イソブチルおよび第四級ブチル；５個の炭素原子に対し：ｎ−ペンチル、１，１−ジメチル−プロピル、２，２−ジメチルプロピルおよび２−メチル−ブチル等、を意味する。
【００３０】
好適にはＲはｎ−アルキル基である。アルキル基の鎖長が長くなると、反応混合物の粘
度の増加が認められた。他方、より短いアルキル基をもつ酸は、受容され得ない臭いをもつ。式ＩＩにおけるＲ基は最も好適には、Ｃ4−Ｃ6  ｎ−アルキル基である。
【００３１】
式ＩＩに従う特に好適なカルボン酸はペンタン酸、ヘキサン酸およびヘプタン酸である。
【００３２】
金属に対するカルボン酸のモル比として表される、本発明の方法に使用される、式ＩＩに従うカルボン酸の量は、好適には、１〜１０であり、より好適には２〜８であり、最も好適には３〜６である。
【００３３】
溶媒
分散媒は式Ｉ、
【００３４】
【化２】
0006273301.tif 000003
【００３５】
［式中、
Ｒ1およびＲ2は場合により置換されていてもよいアルキル基を表し、そして
Ｒ1およびＲ2は環を形成することができる］
に従う溶媒を含む。
【００３６】
好適な実施態様において、分散媒は式ＩＩＩ、
【００３７】
【化３】
0006273301.tif 000004
【００３８】
［式中、
Ｌは場合により置換されていてもよい線状または分枝状Ｃ2−Ｃ11アルキレン基である］
に従う溶媒を含んでなる。
【００３９】
より好適な実施態様において、反応溶媒は、場合により置換されていてもよい２−ピロリドン、β−ラクタム、γ−ラクタム、δ−ラクタムまたはε−ラクタムから選択される溶媒を含んでなる。
【００４０】
更により好適な実施態様において、反応溶媒は２−ピロリドン、４−ヒドロキシ−２−ピロリドン、δ−バレロラクタムまたはε−カプロラクタムから選択される溶媒を含んでなる。
【００４１】
最も好適な実施態様において、反応溶媒は２−ピロリドンを含んでなる。
【００４２】
金属に対する溶媒のモル比として表される溶媒の量は、好適には１〜２０の間、より好適には２〜１５、最も好適には３〜１０の間である。
【００４３】
補助溶剤
金属のナノ粒子分散物の分散媒は、式Ｉに従う溶媒に加えて、補助溶剤、好適にはアルコールまたはケトンを含んでなることができる。補助溶剤はより好適にはエタノールまたはメチルエチルケトン（ＭＥＫ）である。補助溶剤は金属のナノ粒子分散物の調製開始から含まれても、または調製中または調製の最後に添加されてもよい。
【００４４】
補助溶剤の量は好適には、式Ｉに従う溶媒の量に対して≦７５重量％、より好適には≦５０重量％、最も好適には≦２５重量％である。
【００４５】
ポリマー分散剤
分散媒は分散剤、典型的にはポリマーの分散剤を含むことができる。しかし、このようなポリマーの分散剤（または他の添加剤）は、低い焼結温度で金属のナノ粒子の分散物を使用して調製された塗膜の伝導率を低下する可能性があるので、それらを使用しないことが好適である。
【００４６】
ポリマーの分散剤は典型的には、アクリル酸、メタクリル酸、ビニルピロリジノン、ビニルブチラール、ビニルアセテートまたはビニアルコールモノマーから調製されるホモポリマーまたはコポリマーである。
【００４７】
熱重力分析法により測定されて３００℃未満の温度で９５重量％の分解率をもつ、欧州特許第Ａ２４６８８２７号明細書に開示されたポリマーの分散剤も使用することもできる。
【００４８】
しかし、好適な実施態様において、本発明に従う金属のナノ粒子の分散物は、分散物の総重量に対し５重量％未満、より好適には１重量％未満、最も好適には０．１重量％未満のポリマー分散剤を含んでなる。特に好適な実施態様において、分散物はポリマー分散剤を全く含まない。
【００４９】
金属前駆体の分散物
金属前駆体の分散物は、式Ｉに従う溶媒と式ＩＩに従うカルボン酸とを含む分散媒に、金属前駆体を添加することにより調製される。
【００５０】
金属前駆体の粒子は典型的には、粉末、フレーク、粒子または凝集粒子として入手できる。分散物の調製の前に、フレークまたは粉末は乾燥粉砕、湿式粉砕、高剪断分散法またはふるい法により粉末度を低下させることができる。
【００５１】
金属前駆体の分散物はまた、式ＩＩに従うカルボン酸を含む分散媒に、金属前駆体を添加することにより調製することができる。次に式Ｉに従う溶媒を後の工程で、還元工程中または還元工程後に添加することができる。
【００５２】
分散の温度は好適には室温である。しかし、溶媒中のカルボン酸の溶解度に応じて、より高い温度を使用することができる。
【００５３】
金属前駆体の分散物を調製するために、沈殿、混合、粉砕、インサイチューの合成また
はそれらの組み合わせ物のような典型的な分散法を使用することができる。温度、工程の時間、エネルギーインプット、等のような実験条件は、選択される方法に拠る。分散法は連続的、バッチ法または半バッチ法で実施することができる。
【００５４】
混合装置は圧力混練機、開放混練機、遊星型ミキサー、溶解装置、高剪断スタンドミキサーおよびダルトンユニバーサルミキサー（Ｄａｌｔｏｎ  Ｕｎｉｖｅｒｓａｌ  Ｍｉｘｅｒ）を含むことができる。適切な粉砕および分散装置は、ボールミル、パールミル、コロイドミル、高速分散機、二重ローラー、ビーズミル、塗料コンディショナーおよび三重ローラーである。ガラス、セラミックス、金属およびプラスチックのような多数の異なるタイプの材料を、粉砕媒体として使用することができる。分散物はまた、超音波エネルギーを使用して調製することができる。
【００５５】
重量％の金属で表される分散物の濃度は好適には１〜５０重量％、より好適には２〜２５重量％、最も好適には３〜１５重量％である。
【００５６】
還元工程
金属のナノ粒子は還元工程、例えば金属酸化物の金属への還元により金属前駆体の粒子から調製される。
【００５７】
金属前駆体の粒子は金属酸化物、金属塩および金属水酸化物よりなる群から選択することができる。
【００５８】
好適な金属酸化物の粒子は、銀酸化物、錫酸化物、チタン酸化物、ジルコニウム酸化物、タングステン酸化物、モリブデン酸化物、カドミウム酸化物、銅酸化物または亜鉛酸化物粒子である。更にＺｎＯ：Ａｌ、ＳｎＯ2：ＦまたはＳｎＯ2：Ｓｂ粒子のようなドープ金属酸化物粒子も使用することができる。
【００５９】
好適な金属水酸化物の粒子は、銅水酸化物、チタン水酸化物、ジルコニウム水酸化物、タングステン水酸化物、モリブデン水酸化物、カドミウム水酸化物または亜鉛水酸化物の粒子である。
【００６０】
好適な金属塩は硝酸塩、炭酸塩、塩化物、リン酸塩、ほう酸塩、スルホン酸塩および硫酸塩のような無機酸塩、並びにステアリン酸塩、ミリスチン酸塩または酢酸塩のような有機酸塩を含む。
【００６１】
前記のように、特に好適な金属ナノ粒子は銀ナノ粒子である。これらは例えば、銀酸化物、銀硝酸塩または銀酢酸塩の還元により調製することができる。
【００６２】
この還元工程に使用される還元剤は好適には、分散媒に可溶性である。還元剤はヒドロキシルアミンおよびその誘導体、ギ酸、蓚酸、アスコルビン酸、ヒドラジンおよびその誘導体、ジチオスレイトール、ホスファイト、ヒドロホスファイト、亜リン酸およびその誘導体、リチウムアルミニウム水素化物、ジイソブチルアルミニウム水素化物、ホウ水素化ナトリウム、亜硫酸塩、錫（ＩＩ）錯体、鉄（ＩＩ）錯体、亜鉛水銀アマルガム、ナトリウムアマルガム、原子水素またはリンドラー（Ｌｉｎｄｌａｒ）触媒よりなる群から選択することができる。
【００６３】
容易に再分散することができる金属ナノ粒子の均質な沈殿物は、余り反応性ではない還元剤を使用して得られることが認められた。
【００６４】
好適な還元剤はヒドロキシルアミンまたはその誘導体であり、Ｎ，Ｎ−ジエチルヒドロ
キシルアミンが特に好適である。
【００６５】
金属に対する還元剤のモル比として表される、使用される還元剤の量は、好適には、１〜１０、より好適には２〜８、最も好適には３〜６である。
【００６６】
還元は典型的には、室温で実施される。還元は典型的に発熱工程であるので、分散物の温度を一定に維持するために冷却が必要である。前記のように、溶媒中のカルボン酸の溶解度に応じて、より高温を使用することができる。
【００６７】
金属ナノ粒子への金属の前駆体の還元の度合いは、好適には６０〜１００％の間である。
【００６８】
還元剤は好適には、前駆体の早すぎる還元を防止するように、制御された方法で分散物に添加される。
【００６９】
沈殿
少なくとも１５重量％の金属ナノ粒子を含んでなる、著しく濃厚な金属ナノ粒子分散物を実現するために、還元工程の後に沈殿工程を実施する。
【００７０】
沈殿工程の後に、金属ナノ粒子の微細な、均質な沈殿物が得られる。沈殿工程および場合による洗浄工程はまた、分散物から、塗膜の伝導率に不都合な影響をもつ可能性がある有機成分（溶媒、カルボン酸、還元剤、結合剤）の除去をもたらす。
【００７１】
還元工程の後に、分散物は好適には、上澄み液を除去するために、撹拌機とチューブを含む沈殿容器に移される。しかし、上澄み液から沈殿物を分離するための他の方法も使用することができる。
【００７２】
沈殿は好適には、混合物を、しばらく、例えば１晩、撹拌せずに、静置することにより実施される。しかし、沈殿は溶媒の蒸発により、非溶媒を添加することにより、遠心分離により、または超遠心分離により誘発または加速される可能性がある。
【００７３】
沈殿が完了すると、上澄みが沈殿物から除去される。沈殿物からの上澄み液の分離中に沈殿物を乱さないことが非常に重要である。
【００７４】
洗浄工程
好適には、更に、沈殿物中にまだ存在する望ましくない成分を、少なくとも一部除去するために、得られる沈殿物に対して、一回以上の洗浄工程が実施される。
【００７５】
洗浄工程において、溶媒を沈殿物に添加し、生成される分散物をしばらく、例えば１時間または１時間半、撹拌する。
【００７６】
次に混合物をしばらく、例えば１時間、撹拌せずに静置すると、沈殿物および上澄み液をもたらす。次に上澄み液を除去する。
【００７７】
いくつかの洗浄工程を、同一のまたは異なる溶媒を使用して実施することができる。
【００７８】
溶媒は、沈殿物からの望ましくない成分の除去と、その溶媒中の金属ナノ粒子の沈殿とを考慮に入れて選択される。金属ナノ粒子の可逆的凝集が沈殿を加速する可能性がある。本発明の方法により、すなわち式Ｉの溶媒と式ＩＩに従うカルボン酸との存在下において調製される金属ナノ粒子は実際、このような可逆的凝集を特徴として示し、従って沈殿を
加速するが、再分散可能な沈殿物を容易に形成することが認められた。
【００７９】
最後の洗浄工程に使用される溶媒もまた、分散物から製造される印刷用または塗装用流体の伝導率および印刷特性をも考慮に入れて選択される。
【００８０】
好適な実施態様において、４回の洗浄工程が実施される。前半の２回の洗浄工程は１−メトキシ−２−プロパノールを使用し、後半の２工程はＤＯＷ  ＣＨＥＭＩＣＡＬＳからのＢｕｔｙｌｃｅｌｌｏｓｏｌｖｅTM、ブチルグリコールエーテルを使用する。
【００８１】
本発明の方法により得られる高度に濃厚な金属ナノ粒子分散物は、分散物の総重量に対して、少なくとも１５重量％、より好適には少なくとも３０重量％、最も好適には少なくとも５０重量％の金属ナノ粒子を含む。特に好適には、金属ナノ粒子分散物は分散物の総重量に対して６０〜８０重量％の間の金属ナノ粒子を含む。
【００８２】
印刷用または塗装用流体
それぞれ金属のインクまたは金属の塗装用溶液とも呼ばれる金属の印刷用または塗装用流体は、本発明に従う方法を使用して調製される金属のナノ粒子分散物から調製される。
【００８３】
金属ナノ粒子の分散物は、金属の印刷用または塗装用流体として直接使用することができる。しかし、塗装または印刷特性を最適にするために、そして更にそれが使用される適用に応じて、還元剤、湿潤剤／均染剤、デウェッティング剤（ｄｅｗｅｔｔｉｎｇ  ａｇｅｎｔｓ）、レオロジー修飾剤、接着剤、粘着付与剤、保湿剤、噴射剤（ｊｅｔｔｉｎｇ
ａｇｅｎｔｓ）、硬化剤、殺生剤または抗酸化剤のような添加剤を、金属ナノ粒子の分散物に添加することができる。
【００８４】
好適には、添加剤の総量は、金属の印刷用または塗装用流体の総重量に対し、好適には０〜２０重量％の間、より好適には１〜１５重量％、そして更により好適には２〜１０重量％である。
【００８５】
増粘剤は印刷用または塗装用流体の粘度を増加するために添加することができる。好適な増粘剤は、非晶質シリカ、異なる分子量をもつポリビニルピロリドン、およびセルロース基剤の増粘剤、から選択することができる。特に好適な増粘剤はヒドロキシルプロピルセルロースである。
【００８６】
高沸点の溶媒は好適には、印刷中にインクの乾燥を防止するためにインクに添加される。更に、このような高沸点の溶媒はまた、インクの伝導率に良好な影響をもつ。好適な高沸点溶媒はジエチレングリコール（ＤＥＧ）、２−ブトキシエタノールおよび１−メトキシ−２−プロパノールである。
【００８７】
更に、金属の印刷用または塗装用流体を調製する際に、金属分散物に希釈剤を添加することができる。これらの、場合により使用される希釈剤の量は好適には、インクの総重量に対して、７５重量％未満、より好適には６０重量％未満である。希釈剤はアルコール、芳香族炭化水素、ケトン、エステル、脂肪族炭化水素、より高分子の脂肪酸、カルビトール、セロソルブ、およびより高分子の脂肪酸エステルから選択することができる。適切なアルコールは、メタノール、エタノール、プロパノール、１−ブタノール、１−ペンタノール、２−ブタノール、ｔ−ブタノールを含む。適切な芳香族炭化水素はトルエンおよびキシレンを含む。適切なケトンはメチルエチルケトン、メチルイソブチルケトン、２，４−ペンタンジオンおよびヘキフルオロアセトンを含む。更に、グリコール、グリコールエーテル、Ｎ，Ｎ−ジメチル−アセトアミド、Ｎ，Ｎ−ジメチルホルムアミドを使用することができる。しかし、希釈剤として、式Ｉに従う溶媒、好適には金属ナノ粒子分散物を調
製するために使用されるものと同一の溶媒を使用することが好適である。
【００８８】
金属の印刷用または塗装用流体の調製は、撹拌、高剪断混合、超音波処理またはそれらの組み合わせのような均質化法を使用することにより、金属のナノ粒子の分散物に対する、場合により使用される添加剤および／または希釈剤の添加を含んでなる。均質化工程は１００℃までの高温で実施することができる。
【００８９】
好適な実施態様において、均質化工程は６０℃以下の温度で実施される。
【００９０】
好適な実施態様において、金属のスクリーン印刷のインクが調製される。このようなスクリーン印刷のインクは、５０００〜４０００００ｍＰａ．ｓの間、好適には１００００〜１０００００ｍＰａ．ｓの間、より好適には２００００〜５００００ｍＰａ．ｓの間の粘度をもつ。特に好適な実施態様に従うと、銀のスクリーン印刷のインクが調製される。
【００９１】
他の好適な実施態様において、金属フレキソグラフインクが調製される。このようなフレキソグラフインクは１００〜３０００ｍＰａ．ｓの間、好適には２００〜１０００ｍＰａ．ｓの間、最も好適には３００〜５００ｍＰａ．ｓの間の粘度をもつ。特に好適な実施態様に従うと、銀のフレキソグラフインクが調製される。
【００９２】
他の好適な実施態様において、金属のインクジェットインクが調製される。このようなインクジェットインクは１〜５０ｍＰａ．ｓの間、好適には５〜３０ｍＰａ．ｓの間、より好適には７〜１５ｍＰａ．ｓの間の粘度をもつ。特に好適な実施態様に従うと、銀のインクジェットのインクが調製される。
【００９３】
前記の粘度は、２０〜２５℃の間の温度で１／ｓの剪断率で測定される（例えば、Ｔｅｘａｓ  ＩｎｓｔｒｕｍｅｎｔｓのＡＲ２０００レオメーターを使用して）。
【００９４】
金属の層またはパターン
金属の印刷用または塗装用流体から印刷または塗装される薄層またはパターンは、従来の金属の印刷用または塗装用流体を使用して得られるものに比較して、より低い焼結温度で伝導率にされることができる。従って、本発明の、金属の印刷用または塗装用流体から製造される伝導率薄層またはパターンは、例えば、ＰＥＴのような、高温における熱処理に耐えることができない柔軟な支持体上に塗布または印刷されることができる。
【００９５】
金属の層またはパターンは、恐らく一工程に合わされた、乾燥および／または焼結工程がその後に続く、支持体上に前記のような印刷用または塗布用流体を適用する工程を含んでなる方法により調製される。
【００９６】
複数の金属の層またはパターン、すなわちパターン層または非パターン層の積み重ね、を支持体上に適用することができる。従って、金属の層またはパターンを調製する方法において言及される支持体はまた、以前に適用された金属の層またはパターンを包含する。
【００９７】
金属の層またはパターンはまた、インクジェット印刷により、またはフレキソ印刷、オフセット、グラビアまたはスクリーン印刷のようなあらゆる従来の印刷法により、または吹き付け塗装、ナイフ塗装、スロットダイ塗装のようなあらゆる従来の塗装法により実施することができる。
【００９８】
層またはパターンが支持体上に適用された後に、硬化工程とも呼ばれる焼結工程を実施する。この焼結工程中に、溶媒は蒸発し、金属粒子が一緒に焼結する。金属粒子間に連続的浸透ネットワーク（ｐｅｒｃｏｌａｔｉｎｇ  ｎｅｔｗｏｒｋ）が形成されると、層ま
たはパターンが伝導率になる。従来の焼結は熱を適用することにより実施される。焼結温度および時間は使用される支持体および金属層またはパターンの組成に左右される。金属層を硬化する焼結工程は２５０℃未満、好適には２００℃未満、より好適には１８０℃未満、最も好適には１６０℃未満の湿度で実施することができる。
【００９９】
焼結時間は、選択される温度、支持体および金属層の組成に応じて、≦６０分間、好適には≦３０分間そしてより好適には≦１５分間である。
【０１００】
しかし、熱を適用することによる従来の焼結の代わりに、またはそれに加えて、アルゴンレーザー、マイクロェーブ光線、ＵＶ光線または低圧アルゴンプラズマ、光硬化、プラズマもしくはプラズマにより促進された、電子ビームまたは拍動電流焼結に対する暴露のような代わりの焼結法を使用することができる。
【０１０１】
本発明の金属層は先行技術の方法より低い硬化温度を使用させる。その結果、例えばＰＥＴのような高温における熱処理に耐えることができないポリマーの支持体を使用することが可能である。硬化時間もまた、実質的に短縮することができ、先行技術の方法より時間当りに、より高い生産の可能性に導くことができる。金属層の伝導率は維持されるか、または特定の場合には改善すらされる。
【０１０２】
硬化後に、そしてバルク（金属の）の伝導率の％として表される金属層またはパターンの伝導率は≧１０％、好適には≧２０％、より好適には≧３０％である。
【０１０３】
金属層またはパターンは、様々な電子装置、または例えば、有機光電池（ＯＰＶ）、無機光電池（ｃ−Ｓｉ、ａ−Ｓｉ、ＣｄＴｅ、ＣＩＧＳ）、ＯＬＥＤディスプレー、ＯＬＥＤ照明、無機照明、ＲＦＩＤの有機トランジスター、薄膜電池、タッチスクリーン、ｅ−ペーパー、ＬＣＤ、プラズマ、センサー、膜スイッチまたは電磁シールドのような電子装置の部品中に使用することができる。
【実施例】
【０１０４】
材料
以下の実施例中に使用されるすべての材料は、別記されない限り、ＡＬＤＲＩＣＨ  ＣＨＥＭＩＣＡＬ  Ｃｏ．（ベルギー）およびＡＣＲＯＳ（ベルギー）のような標準の製造会社から容易に入手可能である。すべての材料は別記されない限り更に精製せずに使用された。
・ＢｕｔｙｌｃｅｌｌｏｓｏｌｖｅTMはＤＯＷ  ＣＨＥＭＩＣＡＬＳからのブチルグリコールエーテルである。
・Ｄｏｗａｎｏｌ  ＰＭTMはＤＯＷ  ＣＨＥＭＩＣＡＬＳからの１−メトキシ−２−プロパノールである。
・ＫｌｕｃｅｌTM  ＪはＨＥＲＣＵＬＥＳからのヒドロキシプロピルセルロースである。・ＤＡＰＲＯ  ＤＦ  ６８００はＥＬＥＭＥＮＴＩＳからの脱泡剤（疎水性に変性されたシリカを含むポリシロキサン）である。
・Ｄｉｓｐｅｒｂｙｋ（登録商標）−２０２５はＢＹＫ  Ａｄｄｉｔｉｖｅｓ  ＆  Ｉｎｓｔｒｕｍｅｎｔｓからの湿潤添加剤である。
・ＩＰＡはイソプロピルアルコールである。
・ＥｔＯＡｃはエチルアセテートである。
・ＡｃＯＨは酢酸である。
・ＴＨＦはテトラヒドロフランである。
・ＭＥＫはメチルエチルケトンである。
・ＤＭＡはＮ，Ｎ−ジメチルアセトアミドである。
・ＮＭＰはＮ−メチルピロリドンである。
・銀酸化物はＵＭＩＣＯＲＥからのものである。
【０１０５】
伝導率の測定
金属分散物はＰＥＴの支持体上に塗装された。湿った塗膜の厚さは２０μｍであった。１２０℃で３分間乾燥後、塗膜を１５０℃で３０分間オーブン中に入れた。
【０１０６】
表面抵抗（ＳＥＲ）は四点の同一線上（ｃｏｌｌｉｎｅａｒ）プローブを使用して測定した。表面またはシート抵抗は以下の式：
【化４】
0006273301.tif 000005
［式中、
ＳＥＲはΩ／□に表される層の表面抵抗である；
Πはほぼ３．１４に等しい数学的定数である；
ｌｎ２はほぼ０．６９３に等しい、値２の自然対数に等しい数学的定数である；
Ｖは四点プローブ測定装置の電圧計により測定された電圧である；
Ｉは四点プローブ測定装置により測定される供給源電流である］
により計算された。
【０１０７】
バルクの銀の伝導率の百分率として表された伝導率（％バルク銀）は以下の式：
伝導率 = 100 x σ/σ(Ag) = 100/[SER*h* σ(Ag))] x 105
［式中、
σはＳ／ｃｍで表される層の比伝導率である；
ＳＥＲはΩ／□で表される層の表面抵抗である；
ｈはμｍで表される乾燥した層の厚さである；そして
σ(Ag)は６．３  １０5Ｓ／ｃｍに等しい銀の比伝導率である］
に従って計算された。
【０１０８】
実施例１
銀のペースト  ＳＰ−０１の調製
７８．０ｇの銀酸化物を、２７５．０ｇのペンタン酸および４０１．０ｇの２−ピロリドンを含む１Ｌの反応器に、撹拌しながら、緩徐に添加した。混合物の温度は２５℃に維持された。
【０１０９】
銀酸化物の添加完了後、懸濁物を２５℃で１晩撹拌した。
【０１１０】
次に、懸濁物に１．５時間の時間をかけて３００．０ｇのＮ，Ｎ−ジエチルヒドロキシルアミンを添加した。反応混合物の温度は２５℃に維持された。すべての還元剤が添加された時、反応混合物を更に１時間撹拌しながら、２５℃に維持した。
【０１１１】
次に反応混合物を沈殿容器に供給し、そこで撹拌せずに１晩維持した。上澄み液を注意して沈殿物から除去した。
【０１１２】
得られた沈殿物を、２回はＤｏｗａｎｏｌ  ＰＭTM（５４７ｇ）を使用し、そして２回はｂｕｔｙｌｃｅｌｌｏｓｏｌｖｅTM（５４７ｇ）を使用して、４回洗浄した。各洗浄工程において、沈殿物に溶媒を添加し、生成された懸濁物を３００ｒｐｍで０．５時間撹拌した。次に、更に１時間、懸濁物を撹拌しないで維持し、上澄みを注意して除去した。
【０１１３】
ｂｕｔｙｌｃｅｌｌｏｓｏｌｖｅTMを使用する最後の工程後、沈殿物を０．５時間、３０００ｒｐｍでＲｏｕｓｓｅｌｅｔ  Ｒｏｂａｔｅｌ（フランス）からの遠心分離デカンター中で遠心分離した。これが７０重量％の銀を含む銀のペーストＳＰ−０１をもたらした。
【０１１４】
実施例２
銀のインクＳＩ−０１の調製
反応容器中に、１２．７１ｇのＫｌｕｃｅｌ  ＪTM、１．５２のｂｕｔｙｌｃｅｌｌｏｓｏｌｖｅTM／Ｄｏｗａｎｏｌ  ＰＭTM（９０／１０）混合物、０．２１ｇのＤａｐｒｏ
ＤＦ  ６８００および２．０２ｇのジエチレングリコールの混合物を２５分間撹拌した。
【０１１５】
次に１．２３のＤｉｓｐｅｒｂｙｋ  ２０２５を撹拌しながら混合物に添加した。
【０１１６】
次に８２．３ｇの銀のペーストＳＰ−０１を添加し、そして生成された混合物を更に１時間撹拌した。
【０１１７】
実施例３
銀のペーストＳＰ−０２〜ＳＰ−１３の調製
銀のペーストＳＰ−０２〜ＳＰ−１３をＳＰ−０１と同様に、しかし表１に示された酸および／または溶媒を使用して調製した。Ａｇバルク％として表されるすべての銀ペーストの伝導率は前記のように測定された。これらの伝導率はまた、表１に示される。
【０１１８】
【表１】
0006273301.tif 000006
【０１１９】
表１から、２−ピロリドン、δ−バレロラクタムまたはε−カプロラクタムと組み合わせてペンタン酸、ヘキサン酸またはヘプタン酸を使用して調製された銀ペーストの伝導率は、他の溶媒が使用される他の銀ペーストと比較すると、ずっと高いことが明白である。
【０１２０】
実施例３
本実施例においては、すべて２−ピロリドンと組み合わせた、異なるカルボン酸が使用される。
【０１２１】
ペーストは表２に示される酸を使用して、ＳＰ−０１に対して実施例１に記載されたように調製された。しかし、銀／酸のモル比は、モノカルボン酸（ＳＰ−１０〜ＳＰ−１９）に対して４であるのに対して、ジカルボン酸（ＳＰ−２０〜ＳＰ−２４）に対しては２であった。ＳＰ−１７、ＳＰ−１８およびＳＰ−１９に対して、調製中、分散物の高すぎる粘度を回避するために、カルボン酸の濃度は低下された（銀／酸のモル比は、他のペーストに対する４の代わりに１であった）。更に、反応混合物の温度は、ＳＰ−１８およびＳＰ−１９に対して、２５℃からそれぞれ５０および６５℃に上昇させた。伝導率は前記
の通りに測定された（表２）。
【０１２２】
【表２】
0006273301.tif 000007
【０１２３】
表２から、プロピオン酸、ブタン酸、ペンタン酸、ヘキサン酸、ヘプタン酸またはオクタン酸を使用して調製された銀ペーストは、他のカルボン酸を使用して調製されたペーストと比較されてずっと高い伝導率をもつことが明白である。
【０１２４】
実施例４
この実施例においては、常に２−ピロリドンと組み合わせて、異なる補助溶媒が試験された。分散物は実施例１に記載のように調製され、使用された溶媒は表３にリストにされている。伝導率は前記のように測定される（表３）。
【０１２５】
【表３】
0006273301.tif 000008
【０１２６】
表３から、溶媒の混合物は、２−ピロリドンが存在する限り、本発明の方法に使用することができることが明白である。
【０１２７】
実施例５
本実施例において、金属ナノ粒子の分散物は米国特許第７９３１９４１号明細書（背景技術参照）に開示された方法に従って調製された。
【０１２８】
銀ペーストＳＰ−３９の調製
第１の溶液を５０ｇのＨ2０、２．１ｇのＮＨ4ＯＨ（３０重量％のＮＨ3）、７．８ｇのヘプタン酸および３ｇの５０重量％のヒドラジン水溶液を添加することにより調製した。第２の溶液を３４．３ｇの水に１０ｇのＡｇＮ０3を添加することにより調製した。
【０１２９】
第２の溶液を窒素下で撹拌しながら第１の溶液に添加した。生成された生成物は凝集し、静置された。過剰な水をデカント除去した。硬い銀のペーストを得た。
【０１３０】
銀のペーストをそのまま塗布することは不可能であったので、１０ｇのペーストを０．２３ｇのＮＨ4ＯＨ（２５重量％のＮＨ3）と混合して、塗装可能な銀のペーストを得た。そのペーストを２０μの湿った塗膜の厚さで下地のポリエステル上に塗装した。
【０１３１】
銀ペーストＳＰ−４０の調製
第１の溶液を、１５０ｇのＨ2０、７．５６ｇのＮＨ4ＯＨ（２５重量％のＮＨ3）、２３．４ｇのオクタン酸および７．０３ｇの６５重量％のヒドラジン水溶液を添加することにより調製した。
【０１３２】
第２の溶液を１０３ｇの水に５３．９１ｇの、６ＮのＡｇＮ０3水溶液（６Ｍ）を添加することにより調製した。
【０１３３】
第２の溶液を窒素下で撹拌しながら第１の溶液に添加した。生成された生成物は凝集し、静置された。過剰な水をデカントして除去した。硬い銀のペーストを得た。
【０１３４】
銀ペーストをそのまま塗布することは不可能であったので、１０ｇのペーストを０．２３ｇのＮＨ4ＯＨ（２５重量％ＮＨ3）と混合して、塗装可能な銀ペーストを得た。ペーストを２０μの湿った塗膜の厚さを伴って下地のポリエステル上に塗装した。
【０１３５】
銀の塗膜の伝導率を前記のように測定し、結果は表４に示される。
【０１３６】
【表４】
0006273301.tif 000009
【０１３７】
得られた銀ペーストが非常に硬かったので、米国特許第７９３１９４号明細書に開示された方法で得られた銀ペーストは、それを使用して塗装または印刷することが非常に困難であった。更に、その銀ペーストを使用して得られた銀塗膜は非常に低い伝導率を有した。